(57)【要約】      （修正有）【課題】デポジットの弾き性を上げ、デポジットの付着を防止し得る内燃機関用部材及びその表面処理方法をを提供すること。【解決手段】基体部材の表面に次式、Ｇσ≦３４Ｊ／ｍ２  、ＲＳｍ（ＭＡＸ）／ＲＳｍ（ＭＩＮ）≦２、ＲＳｍ（ＭＡＸ）≦０．２［ｍｍ］、０．１［μｍ］≦Ｒａ（ＭＡＸ）≦３［μｍ］を満たす炭素系膜が被覆された内燃機関用部材である。炭素系膜が、フッ素及び／又はケイ素を３０ａｔｍ％以上含む。基体部材が、燃料噴射弁、ピストン、インテークバルブ及び吸気コントロールバルブなどである。  内燃機関用部材の表面処理に当たり、基体部材の表面に、エッチング加工、砥粒による加工、切削加工及び金型による転写加工などで表面粗さを調整する。【選択図】図２
2006291884.tif 000002
【特許請求の範囲】
【請求項１】
基体部材の表面に炭素系膜が被覆されて成る内燃機関用部材であって、
該炭素系膜の表面は、Ｒａ０．０２以下の平滑面で測定した際の表面自由エネルギーＧσが以下の式（１）
Ｇσ≦３４Ｊ／ｍ２   …（１）
で表され、任意な方向で測定した際の被覆粗さが以下の式（２）〜（４）
ＲＳｍ（ＭＡＸ）／ＲＳｍ（ＭＩＮ）≦２  …（２）
ＲＳｍ（ＭＡＸ）≦０．２［ｍｍ］  …（３）
０．１［μｍ］≦Ｒａ（ＭＡＸ）≦３［μｍ］  …（４）
（式中のＲｓｍは輪郭曲線要素の平均長さ、Ｒａは算術平均粗さ、ＭＡＸは最大値、ＭＩＮは最小値を示す。）
で表されることを特徴とする内燃機関用部材。
【請求項２】
上記炭素系膜が、フッ素及び／又はケイ素を３０ａｔｍ％以上含むことを特徴とする請求項１に記載の内燃機関用部材。
【請求項３】
上記炭素系膜を被覆する前の基体部材の表面は、任意な方向で測定した際の被覆粗さが以下の式（５）〜（７）
ＲＳｍ（ＭＡＸ）／ＲＳｍ（ＭＩＮ）≦２  …（５）
ＲＳｍ（ＭＡＸ）≦０．２［ｍｍ］  …（６）
０．１［μｍ］≦Ｒａ（ＭＡＸ）≦３［μｍ］  …（７）
（式中のＲｓｍは輪郭曲線要素の平均長さ、Ｒａは算術平均粗さ、ＭＡＸは最大値、ＭＩＮは最小値を示す。）
で表されることを特徴とする請求項１又は２に記載の内燃機関用部材。
【請求項４】
上記基体部材が、燃料噴射弁、ピストン、インテークバルブ及び吸気コントロールバルブから成る群より選ばれた少なくとも１種のものであることを特徴とする請求項１〜３のいずれか１つの項に記載の内燃機関用部材。
【請求項５】
請求項１〜４のいずれか１つの項に記載の内燃機関用部材の表面処理に当たり、
該炭素系膜を被覆する前の基体部材の表面に、エッチング加工、砥粒による加工、切削加工及び金型による転写加工から成る群より選ばれた少なくとも１種の加工方法を採用して表面粗さを調整することを特徴とする内燃機関用部材の表面処理方法。
【請求項６】
上記基体部材が金属であり、粗さを調整の際に化成処理及び／又は陽極酸化処理を行うことを特徴とする請求項５に記載の内燃機関用部材の表面処理方法。
【請求項７】
上記炭素系膜の成膜を気相成膜法で行い、膜厚を０．０５〜５μとすることを特徴とする請求項５又は６に記載の内燃機関用部材の表面処理方法。
【請求項８】
上記炭素系膜の成膜後に、表面粗さを調整することを特徴とする請求項５〜７のいずれか１つの項に記載の内燃機関用部材の表面処理方法。
【請求項９】
上記炭素系膜の表面粗さ調整を、エッチング加工、砥粒による加工、切削加工及び金型による転写加工から成る群より選ばれた少なくとも１種の加工方法で行うことを特徴とする請求項５〜８のいずれか１つの項に記載の内燃機関用部材の表面処理方法。
【発明の詳細な説明】
【技術分野】
【０００１】
本発明は、内燃機関用部材及びその表面処理方法に係り、更に詳細には、デポジットを抑制できる内燃機関用部材及びその表面処理方法に関する。
【背景技術】
【０００２】
内燃機関の燃焼室部品においては、燃料の不完全燃焼時に「デポジット」と称する堆積物が生成する。このデポジットは燃料の炭化物（カーボン分）、燃料の酸化したガム状物質などが混ざった、粘着性の強い物質であり、燃焼室や吸気系部品に堆積することにより、燃費、排気などの性能低下を引き起こすことが問題となっていた。
【０００３】
例えば、ピストンの冠面やバルブの表面にデポジットが存在すると、燃料が濡れ状態となって付着し、燃料の燃焼効率が低下するため排気ガス中に含まれる未燃の炭素水分が増大する。また、吸気コントロールバルブに燃焼室からの吹き返しのデポジットが堆積すると、バルブが固着し、吸入空気のコントロールができず、燃費、排気の悪化、始動不良、制御不良を引き起こす。
【０００４】
このようなデポジットの付着を防止するため、例えば、燃焼室内壁、即ちシリンダヘッドの内壁面、ピストンヘッドの内壁面、ピストンヘッドの壁面及び吸入弁ヘッドの壁面にフッ素樹脂を被覆することが提案されている（特許文献１〜３参照）。
【特許文献１】実開昭６２−１３７３６０号公報
【特許文献２】実開昭６２−１５４２５０号公報
【特許文献３】特開平  ２−１７６１４８号公報
【０００５】
また、特に直噴エンジンの燃料噴射弁においては、部品の寸法精度が厳しく、噴射孔周辺へのデポジットの堆積がノズル細孔の目詰まりや噴霧制御の悪化を引き起こすことが問題となっていた。
【０００６】
このような噴霧孔へのデポジット付着防止の方策としては、フッ素樹脂コーティングを施したものや、ＰＴＦＥ粒子による分散めっきを施したものなどが知られている（特許文献４、５参照）。
【特許文献４】実開昭５９−８２４７４号公報
【特許文献５】特開平１０−８９１９９号公報
【発明の開示】
【発明が解決しようとする課題】
【０００７】
しかし、特許文献１〜５に記載されているような被膜では、デポジットの弾き性能として不十分であり、デポジットの堆積を防ぐことができなかった。
【０００８】
本発明は、このような従来技術の有する課題に鑑みてなされたものであり、その目的とするところは、デポジットの弾き性を上げ、デポジットの付着を防止し得る内燃機関用部材及びその表面処理方法をを提供することにある。
【課題を解決するための手段】
【０００９】
本発明者らは、上記課題を解決すべく鋭意検討を重ねた結果、コーティング表面の粗さの工夫により、上記課題が解決できることを見出し、本発明を完成するに至った。
【００１０】
即ち、本発明の内燃機関用部材は、基体部材の表面に炭素系膜が被覆されて成る内燃機関用部材であって、
該炭素系膜の表面は、平滑面で測定した際の表面自由エネルギーＧσが以下の式（１）
Ｇσ≦３４Ｊ／ｍ２   …（１）
で表され、任意な方向で測定した際の被覆粗さが以下の式（２）〜（４）
ＲＳｍ（ＭＡＸ）／ＲＳｍ（ＭＩＮ）≦２  …（２）
ＲＳｍ（ＭＡＸ）≦０．２［ｍｍ］  …（３）
０．１［μｍ］≦Ｒａ（ＭＡＸ）≦３［μｍ］  …（４）
（式中のＲｓｍは輪郭曲線要素の平均長さ、Ｒａは算術平均粗さ、ＭＡＸは最大値、ＭＩＮは最小値を示す。）
で表されることを特徴とする。
【００１１】
また、本発明の内燃機関用部材の好適形態は、上記炭素系膜が、フッ素及び／又はケイ素を３０ａｔｍ％以上含むことを特徴とする。
【００１２】
更に、本発明の内燃機関用部材の他の好適形態は、上記炭素系膜を被覆する前の基体部材の表面は、任意な方向で測定した際の被覆粗さが以下の式（５）〜（７）
ＲＳｍ（ＭＡＸ）／ＲＳｍ（ＭＩＮ）≦２  …（５）
ＲＳｍ（ＭＡＸ）≦０．２［ｍｍ］  …（６）
０．１［μｍ］≦Ｒａ（ＭＡＸ）≦３［μｍ］  …（７）
（式中のＲｓｍは輪郭曲線要素の平均長さ、Ｒａは算術平均粗さ、ＭＡＸは最大値、ＭＩＮは最小値を示す。）
で表されることを特徴とする。
【００１３】
更にまた、本発明の内燃機関用部材の表面処理方法は、上記内燃機関用部材の表面処理に当たり、
該炭素系膜を被覆する前の基体部材の表面に、エッチング加工、砥粒による加工、切削加工及び金型による転写加工から成る群より選ばれた少なくとも１種の加工方法を採用して表面粗さを調整することを特徴とする。
【００１４】
また、本発明の内燃機関用部材の表面処理方法の好適形態は、上記炭素系膜の成膜を気相成膜法で行い、膜厚を０．０５〜５μとすることを特徴とする。
【００１５】
また、本発明の内燃機関用部材の表面処理方法の他の好適形態は、上記炭素系膜の表面粗さ調整を、エッチング加工、砥粒による加工、切削加工及び金型による転写加工から成る群より選ばれた少なくとも１種の加工方法で行うことを特徴とする。
【発明の効果】
【００１６】
本発明によれば、適切な表面粗さとコーティングの選定により、デポジットの弾き性が良好となるため、デポジットの堆積・固着が抑制され、性能劣化が少なく効率の良い燃焼運転の持続が実現される。
【発明を実施するための最良の形態】
【００１７】
以下、本発明の内燃機関用部材について詳細に説明する。なお、本明細書及び特許請求の範囲において、「％」は特記しない限り質量百分率を示す。
【００１８】
本発明の内燃機関用部材は、基体部材の表面に炭素系膜が被覆されて成る。
また、この炭素系膜の表面は、平滑面で測定した際の表面自由エネルギーＧσが以下の式（１）
Ｇσ≦３４Ｊ／ｍ２   …（１）
で表される。
【００１９】
以下に、上記式（１）を導いた過程を示す。
一般に、表面の濡れ性は、液体／固体／気体界面のつり合いによって生じ、接触角θで表される。θが大きいほど、弾き性の良い表面である。
また、固体表面を複数の溶媒で接触角θを測定することにより得られる「表面自由エネルギー」は、表面の非粘着性の指標となる。
表面自由エネルギーの算出にはｏｗｅｎｓの式、拡張ｆｏｗｋｅｓ式などの方法が知られている。どちらの方法を用いても良いが、ここではコーティング表面をＲａ０．０２以下に調製した試料において、蒸留水、ヨウ化メチレンの２溶媒を用いｏｗｅｎｓの方法に従い算出した。
この結果、かかる表面自由エネルギーを３４ｍＪ／ｍ２以下とすることにより、良好なデポジット弾き性が得られる。好ましくは２２ｍＪ／ｍ２以下とすることができる。
【００２０】
更に、この炭素系膜の表面は、任意な方向で測定した際の被覆粗さが以下の式（２）〜（４）
ＲＳｍ（ＭＡＸ）／ＲＳｍ（ＭＩＮ）≦２  …（２）
ＲＳｍ（ＭＡＸ）≦０．２［ｍｍ］  …（３）
０．１［μｍ］≦Ｒａ（ＭＡＸ）≦３［μｍ］  …（４）
（式中のＲｓｍは輪郭曲線要素の平均長さ、Ｒａは算術平均粗さ、ＭＡＸは最大値、ＭＩＮは最小値を示す。）
で表される。
【００２１】
以下に、上記式（２）〜（４）を導いた過程を示す。
弾き性の向上には固体の表面積の増加が有効であることが知られており、Ｗｅｎｚｅｌは表面が均一で微細な凹凸を持つ場合、次式
ｃｏｓθ’＝ｒｃｏｓθ
（ｒ：実際の表面積／見かけの表面積、θ：真の接触角、θ’：見かけの接触角）
で表される関係式が成り立つとした。
今回、本発明者らは内燃機関用部材として応用可能な様々な粗面化手法とデポジット弾き性との関係を調査し、デポジットの良好な弾き性を得るための粗さの範囲を簡便な表面粗さパラメータ（ＪＩＳ  Ｂ０６０１−２００１による）で規定するに至った。
良好なデポジットの弾き性を得るためには、異方性が少なく微細凹凸をもつ表面が有効となる。
【００２２】
具体的には、コーティング面の表面粗さは、任意の方向で測定した際のＲＳｍの最大値／最小値が２以下、ＲＳｍの最大値が０．２ｍｍ以下、且つＲａの最大値が０．１〜３μｍの範囲とする。また、好ましくは、任意の方向で測定した際のＲＳｍの最大値／最小値を１．５以下、ＲＳｍの最大値０．１５ｍｍ以下、且つＲａの最大値が０．３〜２μｍの範囲とすることができる。
なお、表面粗さ測定法はＪＩＳ  Ｂ０６０１−２００１準拠とし、粗さ測定方向は部材中央を中心とし、図１のように均等に４方向、より望ましくは８方向以上のデータを採取して測定する。
【００２３】
上述のように、本発明の内燃機関用部材は、基体部材に被覆する炭素系膜について、上記式（１）を満足させることで、非粘着性が高いものとなる。また、式（２）〜（４）を満足させることで、膜表面の凹凸の異方性が少なくなり、凹凸間隔が一定以上に細かくなり、凹凸の高さが一定以上に高くなるように規定される。よって、良好なデポジットの弾き性が得られる。
【００２４】
ここで、上記炭素系膜は、例えば、ポリプロピレン樹脂、ポリエチレン樹脂、ＦＥＰ（パーフルオロエチレンプロピレン樹脂）、ＰＴＦＥ（ポリテトラフルオロエチレン）樹脂、ＰＦＡ（パーフロロアルコキシ樹脂）、ＥＴＦＥ（エチレン四フッ化エチレン共重合体）、シリコン樹脂、アクリル−シリコーン系樹脂、気相プラズマ重合膜、フッ化アルキルシランなどの薄膜が挙げられる。
【００２５】
また、上記炭素系膜は、フッ素（Ｆ）、ケイ素（Ｓｉ）のいずれか一方又は双方を３０ａｔｍ％以上含むことが好適である。
これにより、デポジットの弾き性がより良好となる。
【００２６】
更に、上記炭素系膜を被覆する前の基体部材の表面は、任意な方向で測定した際の被覆粗さが以下の式（５）〜（７）
ＲＳｍ（ＭＡＸ）／ＲＳｍ（ＭＩＮ）≦２  …（５）
ＲＳｍ（ＭＡＸ）≦０．２［ｍｍ］  …（６）
０．１［μｍ］≦Ｒａ（ＭＡＸ）≦３［μｍ］  …（７）
（式中のＲｓｍは輪郭曲線要素の平均長さ、Ｒａは算術平均粗さ、ＭＡＸは最大値、ＭＩＮは最小値を示す。）
で表されることが好適である。
【００２７】
このように、炭素系膜の下地面の粗さを調整することにより、被覆する炭素系膜が上記表面粗さを満たすことが容易になる。また、アンカー効果により炭素系膜と下地面（基体部材の表面）との密着性も確保できる。
【００２８】
更にまた、上記基体部材としては、鉄系材料やアルミニウム系材料などが挙げられる。
上記鉄系材料としては、特に制限はなく、高純度の鉄だけでなく、各種の鉄系合金（ニッケル、銅、亜鉛、クロム、コバルト、モリブデン、鉛、ケイ素又はチタン、及びこれらを任意に組み合わせたもの等）を使用することができる。具体的には、例えば浸炭鋼ＳＣＭ４２０やＳＣｒ４２０（ＪＩＳ）などを挙げることができる。
また、上記アルミニウム系材料としては、特に制限はなく、高純度のアルミニウムだけでなく、各種のアルミニウム系合金を使用することができる。具体的には、例えばシリコン（Ｓｉ）を４〜２０％、銅（Ｃｕ）を１．０〜５．０％含む亜共晶アルミニウム合金又は過共晶アルミニウム合金等を用いることが望ましい。アルミニウム合金の好適例としては、例えばＡＣ２Ａ、ＡＣ８Ａ、ＡＤＣ１２及びＡＤＣ１４（ＪＩＳ）等を挙げることができる。
【００２９】
具体的には、図２及び図３に示すような、自動車用エンジンの吸気系〜燃焼室で使用される部品、例えば、燃料噴射弁、ピストン、インテークバルブ、吸気コントロールバルブなどを上記基体部材として表面処理することができる。
【００３０】
上記燃料噴射弁においては、図４に示すように、ノズルへ１０のコーティングにより、デポジット付着による噴霧性能悪化が防止され、燃費、排気などの性能が安定化し得る。
上記ピストンにおいては、図５に示すように、冠面１１へのコーティングにより、劣化ガソリン、エンジンオイル、デポジットの付着が防止され、燃料の濡れ状態での付着が抑制され、燃費、排気性能が安定化し得る。
上記バルブにおいては、図６に示すように、傘部１２、燃焼室側面１３へのコーティングが望ましい。なお、バルブシート面は、シリンダヘッドと当たり摩耗する部分であるからコーティングは不要であり、必要に応じマスキングを施す。
上記吸気コントロールバルブ（図２の２）においては、デポジットによるバルブ固着を防ぎ、燃費、排気、始動性、燃焼制御を安定化させ得る。
【００３１】
次に、本発明の内燃機関用部材の表面処理方法について詳細に説明する。
上述の内燃機関用部材の表面処理に当たり、該炭素系膜を被覆する前の基体部材の表面に、エッチング加工、砥粒による加工、切削加工又は金型による転写加工、及びこれらを任意に組合わせた方法を採用して表面粗さを調整する。
これにより、凹凸の異方性の少ない、下地粗さの調製が容易になる。
【００３２】
ここで、上記エッチング加工は、液相エッチング、気相エッチングのいずれを採用しても良い。また、砥粒による加工としては、ブラスト加工、ラッピング加工、バレル加工などがある。更に、金型による転写加工では、粗さ調製された金型を用いることが良い。
【００３３】
また、上記基体部材を金属製とし、粗さを調整の際に化成処理、陽極酸化処理のいずれか一方又は双方を行うことが好適である。
このときは、粗さ調製時の寸法変化が少ないので、寸法精度が要求される部品、例えば燃料噴射弁などに有効である。
上記金属製の基体部材としては、代表的には、ステンレス鋼、その他の鉄鋼、アルミニウム、チタンなどの金属材料から成るものを使用できる。
【００３４】
更に、上記炭素系膜の成膜を気相成膜法で行い、膜厚を０．０５〜５μとすることが好適である。
ＰＶＤ法やＣＶＤ法を採用することで、膜厚の均一性が良好な薄膜を形成できる。また、被覆面（下地面となる基体部材の表面）の表面粗さの炭素系膜への転写性が優れるので、所望の炭素系膜表面を得ることが容易になる。
【００３５】
更にまた、炭素系膜の成膜後に、表面粗さを調整することが好適である。
かかる表面粗さ調整としては、基体部材の表面処理と同様な方法、例えば、エッチング加工、砥粒による加工、切削加工又は金型による転写加工、及びこれらを任意に組合わせた方法を採用できる。
このときは、表面粗さをコントロールしながら、コーティング膜厚を一定以上確保することが可能であり、耐久性が良好になる。また、凹凸の異方性の少ない、炭素系膜の調製が容易となる。
【実施例】
【００３６】
以下、本発明を実施例及び比較例により更に詳細に説明するが、本発明はこれら実施例に限定されるものではない。
【００３７】
（実施例１）
平滑なアルミニウム合金（ＡＣ２Ａ）基材を樹脂金型に挿入、基材表面にポリプロピレン樹脂をインサート成形によりコーティングした。
コーティング表面はサンドブラスト加工した樹脂金型の転写により粗さ調整を行った。  膜厚は断面観察より最大部で１．５ｍｍであった。なお、Ｆ、Ｓｉはコーティング樹脂中には含まれていない。
【００３８】
（実施例２）
平滑なアルミニウム合金（ＡＣ２Ａ）を用い、実施例１と同様の樹脂金型を用い、ＦＥＰ樹脂（パーフルオロエチレンプロピレン樹脂）をコーティングした。
膜厚は断面観察より最大部で１．５ｍｍであり、Ｆ濃度はＸＰＳ分析より６７ａｔｍ％であった。
【００３９】
（実施例３）
ステンレス鋼（ＳＵＳ４２０Ｊ２）基材表面をラッピング加工により粗さ調製した後、フロロアルキルアルコキシシラン、エタノール、塩酸、水を一定の割合で混合した処理剤により塗布、焼成乾燥を行った。
コーティング層の厚さは０．１μｍ未満であり、Ｆ＋Ｓｉの濃度はＸＰＳ分析により３１％であった。
【００４０】
（実施例４）
アルミニウム合金（ＡＣ２Ａ）基材を、アルカリ脱脂した後、酸性フッ化アンモン＋塩化アンモニウム水溶液によりエッチング処理し、粗さ調整を行った。その後、実施例３と同様の方法でコーティングを行った。
【００４１】
（実施例５）
ステンレス鋼（ＳＵＳ４２０Ｊ２）基材表面を、化成処理＋脱膜を基本工程とするエッチング処理である日本パーカライジング（株）の「ケミブラスト処理」を用い、粗さ調整を行った。その後、実施例３と同様の方法でコーティングを行った。
【００４２】
（実施例６）
ステンレス鋼（ＳＵＳ４２０Ｊ２）基材を用い、実施例５と同様の粗さ調整を行った後、メタンプラズマ製膜→フッ化メタンプラズマ処理により、フッ素系炭素膜のコーティングを行った。
コーティング層のＦ濃度はＸＰＳから５０ａｔｍ％、膜厚は断面観察から最大部で０．５μｍであった。
【００４３】
（実施例７）
アルミニウム合金（ＡＣ２Ａ）基材にプライマー塗布後、ＰＴＦＥ（ポリテトラフルオロエチレン）樹脂を粉体塗装し、３８０℃で焼成を行った後、サンドブラスト加工により粗面化を行った。
コーティング層Ｆ濃度はＸＰＳから６７ａｔｍ％、膜厚は断面観察から最大部で３０μｍであった。
【００４４】
（実施例８）
日産自動車製ＱＲ２０ＤＤエンジン用燃料噴射弁のノズル部（ＳＵＳ４２０Ｊ）先端に、実施例６と同条件で成膜を行った。ＱＲ２０ＤＤエンジンに装着、外気温２３℃で２４ｈの燃焼実験を行った。
燃焼実験前後の噴霧特性、排気性能に変化は見られず、ノズル部へのデポジットの付着はみられなかった。
【００４５】
（比較例１）
ステンレス鋼（ＳＵＳ４２０Ｊ２）基材を用い、バフ研磨により鏡面仕上げを行った。
その後、実施例３と同様の方法でコーティングを行った。
【００４６】
（比較例２）
ステンレス鋼（ＳＵＳ４２０Ｊ２）基材を用い、フライス加工により粗さ調整を行った。
その後、実施例３と同様の方法でコーティングを行った。
【００４７】
（比較例３）
ステンレス鋼（ＳＵＳ４２０Ｊ２）基材表面を、化成処理＋脱膜を基本工程とするエッチング処理である日本パーカライジング（株）の「ケミブラスト処理」を用い、粗さ調整を行い、試料とした。
【００４８】
（比較例４）
日産自動車製ＱＲ２０ＤＤエンジン用燃料噴射弁を同エンジンに装着、外気温２３℃で２４ｈの燃焼実験を行った。
燃焼実験前後の噴霧特性、排気性能に変化は見られなかったが、ノズル部へのデポジットの付着の兆候がみられた。なお、ノズル先端は旋盤加工である。
【００４９】
＜評価試験＞
各試験片について、以下に示すように、表面粗さ、表面エネルギー、デポジット付着高さ、デポジット剥がれ形態を測定した。これらの結果を表１に示す。
【００５０】
【表１】
2006291884.tif 000003
【００５１】
１．表面粗さ
触針式表面粗さ測定機により粗さ測定を行った。測定の諸条件はＪＩＳ  Ｂ０６０１−２００１準拠とした。
【００５２】
２．表面エネルギー
コーティング表面をＲａ０．０２以下に調製した試料において、蒸留水、ヨウ化メチレンの２溶媒を用い触媒測定を行い、ｏｗｅｎｓの式に従い算出した。
【００５３】
３．デポジット付着高さ
ガソリンを酸化劣化させ、得られたガム分を抽出し固形の試験用デポジットを作製した。
この試験用デポジットを正確に２０ｍｇ測り取り、試験片上に乗せ１５０℃で１０分間加熱融解し、室温まで放冷した後、試験片上に付着したデポジットの高さを測定した。この値が大きいほどデポジットの弾き性が良好となる。
【００５４】
４．デポジット剥がれ性
デポジット付着性測定で使用した試験片に、ダイプラウィンテス製サイカス装置を用い、付着デポジットを剥離させ、そのときの剥離荷重と剥離形態を観察した。試験用の刃物には、厚さ４ｍｍのボラゾン製を使用し、試験片とのクリアランス２μｍに設定し、移動速度は２μｍ／ｓｅｃとした。この値が小さいほどデポジットの剥がれ性が良好となる。
【００５５】
表１より、実施例１〜８で得られた表面処理部材は、本発明の範囲内であるコーティングの表面自由エネルギーと表面粗さの組合せであることにより、良好なデポジット弾き性が得られ、また接触面積の減少により、剥がれ性にも効果が認められる。
【００５６】
以上、本発明を好適実施例により詳細に説明したが、本発明はこれらに限定されるものではなく、本発明の要旨の範囲内において種々の変形が可能である。
例えば、本発明の内燃機関用部材は、ピストン、バルブ及び燃料噴射弁に限らず、燃焼室内の他の部品（スパークプラグ、シリンダヘッド、ピストンリングなど）に適用することもでき、部品性能を損なうことなく、燃焼室部品のデポジット付着を軽減できる。
【図面の簡単な説明】
【００５７】
【図１】表面粗さ測定方向の一例を示す概略図である。
【図２】自動車用エンジンの吸気系〜燃焼室の模式図である。
【図３】筒内噴射用エンジンの燃焼室の模式図である。
【図４】筒内噴射用燃料噴射弁のノズル部断面図である。
【図５】ピストンの一例を示す概略図である。
【図６】バルブの一例を示す概略図である。
【符号の説明】
【００５８】
１  コレクター
２  吸気コントロールバルブ
３  インテークマニホールド
４  バルブ
５  ピストン
６  燃料噴射弁
７  スパークプラグ
８  ニードルバルブ
９  バルブシート
１０  噴射孔
１１  ピストン冠面
１２  バルブ傘部
１３  燃焼室側面
【図１】
2006291884.tif 000004
【図２】
2006291884.tif 000005
【図３】
2006291884.tif 000006
【図４】
2006291884.tif 000007
【図５】
2006291884.tif 000008
【図６】
2006291884.tif 000009